(57)【要約】【課題】コレステリック液晶カラーフィルター層を備えた反射型液晶表示装置を通常の方向から画像を観察した場合に、暗状態における反射光を削減し、コントラストを改善する。【解決手段】光吸収層、コレステリック液晶カラーフィルター層、液晶セル、λ／４板、そして直線偏光膜を有する反射型液晶表示装置において、表示される画像、λ／４板および直線偏光膜を、画像の上下方向に対して、λ／４板の遅相軸方向が実質的に４５゜、そして直線偏光膜の透過軸方向が実質的に０゜または９０゜となるように配置する。【選択図】　　図４
2004053946.tif 000002
【特許請求の範囲】
【請求項１】
光吸収層、コレステリック液晶カラーフィルター層、液晶セル、λ／４板、および直線偏光膜を有する反射型液晶表示装置であって、表示される画像、λ／４板および直線偏光膜が、画像の上下方向に対して、λ／４板の遅相軸方向が実質的に４５゜、そして直線偏光膜の透過軸方向が実質的に０゜または９０゜となるように配置されていることを特徴とする反射型液晶表示装置。
【発明の詳細な説明】
【０００１】
【発明の属する技術分野】
本発明は、光吸収層、コレステリック液晶カラーフィルター層、液晶セル、λ／４板、そして直線偏光膜を有する反射型液晶表示装置に関する。
【０００２】
【従来の技術】
液晶表示装置は、基本的には、液晶セルと直線偏光膜とが必須の構成要素である。直線偏光膜を通過した直線偏光に対して、液晶セル内の（電圧の印加時と無印加時で異なる配向状態にある）棒状液晶性分子が光学的に機能することによって、画像が表示される。
液晶表示装置のカラー画像表示については、様々な方式が提案されているが、実用化されているのはカラーフィルターを用いる方式である。液晶ディスプレイ用カラーフィルターは、吸収波長が異なる複数（通常は、Ｒ、Ｇ、Ｂ）の領域に分割されている。光をカラーフィルターにより分光して、目的のＲＧＢの光を得て、これを混合してカラー画像を表示する。
カラーフィルターは、従来から染料または顔料を用いて製造されている。
【０００３】
特開平８−２３４１９６号、同８−２９７２８０号、同１０−１７７１６７号、同１０−２６０３８７号の各公報には、染料または顔料に代えて、コレステリック液晶をカラーフィルターに用いることが提案されている。コレステリック液晶層は、選択反射スペクトル形状が理想的な方形に近いため、表示色の純度を低下させることがない。そして、コレステリック液晶の螺旋ピッチを調節することで、Ｒ、Ｇ、Ｂの波長に対応することができる。
コレステリック液晶層は、液晶性分子のらせんと同じ回りの円偏光成分を反射する機能を有する。従って、コレステリック液晶をカラーフィルターとして用いる場合、コレステリック液晶層に加えて、直線偏光を円偏光に変換する（あるいは円偏光を直線偏光に変換する）機能を有するλ／４板を使用する必要がある。
【０００４】
コレステリック液晶カラーフィルター層を備えた反射型液晶表示装置では、光吸収層、コレステリック液晶カラーフィルター層、液晶セル、λ／４板、そして直線偏光膜をこの順序で積層した基本構成になる。
λ／４板と直線偏光膜との積層体が円偏光板として機能するためには、直線偏光膜の透過軸方向に対して、λ／４板の遅相軸方向が４５゜となるように配置する必要がある。なお、画像表示のため、λ／４板の遅相軸方向に対して、暗状態における液晶セル内の液晶の遅相軸方向は、実質的に平行（０゜）となるように配置する場合がある。
従来の技術では、以上の光学的な配置の都合と、製造の容易さとを考慮し、表示される画像、液晶セル、λ／４板および直線偏光膜を、画像の上下方向に対して、暗状態における液晶セル内の液晶の遅相軸方向が実質的に平行（０゜）または直交（９０゜）、λ／４板の遅相軸方向が実質的に平行（０゜）または直交（９０゜）、そして直線偏光膜の透過軸方向が実質的に４５゜となるように配置していた。
【０００５】
【発明が解決しようとする課題】
本発明者がコレステリック液晶カラーフィルター層を備えた反射型液晶表示装置について研究を進めた結果、表示画像に対して、液晶セル、λ／４板および直線偏光膜の配置を変更することによって、表示画像をさらに改善できることが判明した。
本発明の目的は、コレステリック液晶カラーフィルター層を備えた反射型液晶表示装置を通常の方向から画像を観察した場合に、暗状態における反射光を削減し、コントラストを改善することである。
【０００６】
【課題を解決するための手段】
本発明の目的は、下記（１）〜（３）の反射型液晶表示装置により達成された。
（１）光吸収層、コレステリック液晶カラーフィルター層、液晶セル、λ／４板、および直線偏光膜を有する反射型液晶表示装置であって、表示される画像、λ／４板および直線偏光膜が、画像の上下方向に対して、λ／４板の遅相軸方向が実質的に４５゜、そして直線偏光膜の透過軸方向が実質的に０゜または９０゜となるように配置されていることを特徴とする反射型液晶表示装置。
（２）光吸収層、コレステリック液晶カラーフィルター層、液晶セル、λ／４板、そして直線偏光膜をこの順序で有する（１）に記載の反射型液晶表示装置。（３）液晶セルが、画像の上下方向に対して、暗状態における液晶セル内の液晶の遅相軸方向が実質的に４５゜となるように配置されている（１）に記載の反射型液晶表示装置。
【０００７】
画像の上下方向は、通常は（長方形の画像表示領域を有する一般的な液晶表示装置では）、長方形の画像表示領域における縦方向を意味する。画像の上下方向は、液晶表示装置における画素の配列方向（の一方）にも対応する。例えば、６４０×４８０の解像度（ＶＧＡモード）の液晶表示装置ならば、６４０の配列方向（画像を縦に表示した場合）または４８０の配列方向（画像を横に表示した場合）が、画像の上下方向に相当する。
なお、本明細書において、遅相軸は屈折率が最大となる方向を意味し、透過軸は透過率が最大となる方向を意味する。遅相軸あるいは透過軸が画像の面に対して傾いている場合は、遅相軸あるいは透過軸を画像の面に投影して得られる方向を遅相軸方向あるいは透過軸方向とする。
また、本明細書において、実質的に０゜、４５゜あるいは９０゜とは、実際に測定した角度が、規定した角度±５゜の範囲内であることを意味する。実際に測定した角度は、規定した角度±４゜の範囲内であることが好ましく、規定した角度±３゜の範囲内であることがより好ましく、規定した角度±２゜の範囲内であることがさらに好ましく、規定した角度±１゜の範囲内であることが最も好ましい。
【０００８】
【発明の効果】
本発明者の研究により、従来のコレステリック液晶カラーフィルター層を備えた反射型液晶表示装置では、表示される画像の上下方向に対して、斜め４５゜の方向から画像を観察した場合に、画像のコントラストが良好であることが判明した。さらに本発明者が研究した結果、直線偏光膜の透過軸方向または透過軸に直交する方向から光を入射し、それが反射して表示される画像を、入射光と同じ方向から観察すると、暗状態における反射光が最も低減される。
しかし、表示される画像の上下方向に対して、斜め４５゜の方向から画像を観察することは困難であり、実際に観察することもない。そこで、本発明者は、表示画像に対して、液晶セル、λ／４板および直線偏光膜の配置を変更し、表示画像を通常のように画像の上下方向から観察した場合に、暗状態における反射光を最も低減させることに成功した。
従って、本発明に従う反射型液晶表示装置は、通常の方向から光を入射して、通常の方向から画像を観察すると、暗状態における反射光が削減され、コントラストが優れた画像を観察することができる。
【０００９】
【発明の実施の形態】
［反射型液晶表示装置の構成］
図１は、コレステリック液晶カラーフィルター層とλ／４板との関係を示す断面模式図である。
図１に示すように、コレステリック液晶カラーフィルター層（Ｃｈ）は、コレステリック液晶の螺旋ピッチが異なる領域、すなわち、赤色光透過領域（Ｃｈｒ）、緑色光透過領域（Ｃｈｇ）および青色光透過領域（Ｃｈｂ）に分割されている。
コレステリック液晶層（Ｃｈ）は、液晶性分子のらせん（図１では右回り）とは逆回り（図１では左回り）の円偏光（１ｒ、１ｇ、１ｂ）を透過し、液晶性分子のらせんと同じ回り（図１では右回り）の円偏光成分を反射する。ただし、通常の反射と異なり、円偏光成分の向き（図１では右回り）は変化しない。
λ／４板（λ／４）は、円偏光（１ｒ、１ｇ、１ｂ）を直線偏光（２ｒ、２ｇ、２ｂ）に変換する機能を有する。一枚のλ／４板（λ／４）で、全ての波長領域の光に対応するため、λ／４板は広い波長領域でλ／４板として機能することが望ましい。
【００１０】
図２は、コレステリック液晶カラーフィルター層を備えた反射型液晶表示装置の断面模式図である。
図２に示すように、反射型液晶表示装置は、光吸収層（ＬＡ）、コレステリック液晶カラーフィルター層（Ｃｈ）、液晶セル（ＬＣ）、λ／４板（λ／４）、そして、直線偏光膜（Ｐ）が、この順に積層された構造を有する。
明状態（Ｂ）では、外部からの直線偏光（２１）が、直線偏光膜（Ｐ）を通過し、さらにλ／４板（λ／４）を通過することで円偏光（１１）に変換される。明状態（Ｂ）の液晶セル（ＬＣ）は、ガラス板と同様の光学的機能である。よって、円偏光（１１）は、そのまま円偏光（１２）として液晶セル（ＬＣ）を通過する。液晶セル（ＬＣ）を通過した円偏光（１２）は、コレステリック液晶カラーフィルター層（Ｃｈ）で反射される。通常の反射と異なり、コレステリック液晶カラーフィルター層（Ｃｈ）で反射した円偏光（１３）の向きは変化しない。反射した円偏光（１３）は、そのまま円偏光（１４）として液晶セル（ＬＣ）を通過する。円偏光（１４）は、λ／４板（λ／４）を通過することで直線偏光（２２）に変換され、直線偏光膜（Ｐ）を通過する。
暗状態（Ｄ）でも、外部からの直線偏光（２３）が、直線偏光膜（Ｐ）を通過し、さらにλ／４板（λ／４）を通過することで円偏光（１５）に変換される。暗状態（Ｄ）の液晶セル（ＬＣ）は、λ／２板と同様の光学的機能である。よって、円偏光（１５）は、液晶セル（ＬＣ）を通過すると、逆回りの円偏光（１６）に変換される。円偏光（１６）は、コレステリック液晶カラーフィルター層（Ｃｈ）を通過する。通過した円偏光（１７）は、光吸収層（ＬＡ）で吸収される。
【００１１】
図３は、従来の反射型液晶表示装置における各構成要素の配置を示す模式図である。
図３に示すように、従来の反射型液晶表示装置では、表示される画像の上下方向（Ｕ−Ｄ）に対して、直線偏光膜（Ｐ）の透過軸（ＴＡ）の方向が４５゜、そして、λ／４板（λ／４）の遅相軸（ＳＡ１）の方向が平行（０゜）となるように配置していた、なお、暗状態における液晶セル（ＬＣ）内の液晶の遅相軸（ＳＡ２）の方向が平行（０゜）となるように配置する場合もある。
入射光の方向（ＩＬ）および観察方向（ＶＡ）は、画面の法線方向ではなく、画面に対して若干傾いた方向になることが普通である。図３に示すように、入射光の方向（ＩＬ）および観察方向（ＶＡ）は、表示される画像の上下方向（Ｕ−Ｄ）に対して傾いた状態となる。言い換えると、画面の上側または下側から光を入射させることはあっても、画面の左側または右側から光を入射させることはほとんどない。同様に、画面の上側または下側から画像を観察することはあっても、画面の左側または右側から画像を観察することはほとんどない。
図３に示すように、入射光の方向（ＩＬ）および観察方向（ＶＡ）の傾きの方向と、直線偏光膜（Ｐ）の透過軸（ＴＡ）の方向とが相違すると、暗状態における反射光が増加し、コントラストが最高の状態にはならない。
【００１２】
図４は、本発明に従う反射型液晶表示装置（ＥＣＢ液晶セルを用いる反射型液晶表示装置）における各構成要素の配置を示す模式図である。
図４に示すように、本発明に従う反射型液晶表示装置では、表示される画像の上下方向（Ｕ−Ｄ）に対して、直線偏光膜（Ｐ）の透過軸（ＴＡ）の方向が平行（０゜）、λ／４板（λ／４）の遅相軸（ＳＡ１）の方向が４５゜、そして暗状態における液晶セル（ＬＣ）内の液晶の遅相軸（ＳＡ２）の方向が４５゜となるように配置する。
図４に示すように、入射光の方向（ＩＬ）および観察方向（ＶＡ）の傾きの方向と、直線偏光膜（Ｐ）の透過軸（ＴＡ）の方向とが一致すると、暗状態における反射光が減少し、コントラストが最高の状態になる。
【００１３】
［光吸収層］
光吸収層は、図２に示すように、コレステリック液晶層を通過した円偏光を吸収する機能を有する。
コレステリック液晶カラーフィルター層を備えた反射型液晶表示装置に設けられる光吸収層については、特開平８−２３４１９６号、同８−２９７２８０号、同１０−１７７１６７号、同１０−２６０３８７号の各公報に記載がある。
【００１４】
［コレステリック液晶カラーフィルター層］
コレステリック液晶の選択反射は、最も古くから知られている液晶の光学的性質の一つであって、様々な文献に記載がある。
反射型液晶表示装置に用いるカラーフィルターでは、一般に図１に示すように、フィルター層をコレステリック液晶の螺旋ピッチが異なる複数の領域に分割する。コレステリック液晶カラーフィルター層についても、特開平８−２３４１９６号、同８−２９７２８０号、同１０−１７７１６７号、同１０−２６０３８７号の各公報に記載がある。
【００１５】
［液晶セル］
液晶セルは、ＥＣＢ（Ｅｌｅｃｔｒｉｃａｌｌｙ　Ｃｏｎｔｒｏｌｌｅｄ　Ｂｉｒｅｆｒｉｎｇｅｎｃｅ　）、ＴＮ（Ｔｗｉｓｔｅｄ　Ｎｅｍａｔｉｃ）、ＩＰＳ（Ｉｎ−Ｐｌａｎｅ　Ｓｗｉｔｃｈｉｎｇ）、ＦＬＣ（Ｆｅｒｒｏｅｌｅｃｔｒｉｃ　Ｌｉｑｕｉｄ　Ｃｒｙｓｔａｌ）、ＯＣＢ（Ｏｐｔｉｃａｌｌｙ　Ｃｏｍｐｅｎｓａｔｏｒｙ　Ｂｅｎｄ）、ＳＴＮ（Ｓｕｐｐｅｒ　Ｔｗｉｓｔｅｄ　Ｎｅｍａｔｉｃ）、ＶＡ（Ｖｅｒｔｉｃａｌｌｙ　Ａｌｉｇｎｅｄ）、ＨＡＮ（Ｈｙｂｒｉｄ　Ａｌｉｇｎｅｄ　Ｎｅｍａｔｉｃ）、ＧＨ（Ｇｕｅｓｔ　Ｈｏｓｔ）のような様々な表示モードが採用できる。ＥＣＢ、ＴＮ、ＳＴＮおよびＨＡＮが好ましく、ＥＣＢおよびＴＮが特に好ましい。
液晶セルの構成要素については、従来の液晶表示装置と同様である。
【００１６】
［λ／４板］
全ての波長領域の光に対応するため、λ／４板は広い波長領域でλ／４板として機能できることが望ましい。そして、反射型液晶表示装置の軽量かつ薄型との長所を損なわないようにするため、なるべく軽く薄い手段で、広い波長領域におけるλ／４を達成することが望ましい。
広い波長領域でλ／４を達成するため、光学異方性を有する二枚のポリマーフイルムを積層したλ／４板が、特開平５−２７１１８号、同５−２７１１９号、同１０−６８８１６号および同１０−９０５２１号の各公報に記載されており、本発明にも利用できる。ただし、ポリマーフイルムを二枚を重ね合わせて使用すると、全体として厚くなり、貼合せ工程が必要なためコストが高くなりやすい。ポリマーフイルム一枚で広い波長領域でλ／４を実現したλ／４板が、特開２０００−１３７１１６号公報に記載されており、本発明にも利用できる。ポリマーとして具体的には、２．５〜２．８のアセチル化度を有するセルロースアセテートが用いられている。ただし、セルロースアセテートのみでは、光学異方性（複屈折率）が不足気味であって、λ／４板として必要なレターデーション値を得るためには、フイルムを厚くする必要がある。
【００１７】
特開２０００−１４７２６０号、同２０００−２０６３３１号、同２０００−２８４１２６号、同２００１−００４８３７号、同２００１−０２１７２０号、同２００１−０５６４１１号、同２００１−０９１７４１号、同２００１−１０８８２５号の各公報に、少なくとも二つの光学異方性層を有し、そして、少なくとも一つの光学異方性層が液晶性化合物から形成された層である広帯域λ／４板が開示されている。液晶性化合物から形成された層は、ポリマーフイルムと比較して、光学異方性の種類が多様であり、遅相軸の方向制御が容易であり、層を薄くできるとの利点がある。従って、ポリマーフイルムに代えて液晶性化合物を用いたλ／４板は、反射型液晶表示装置に特に好ましく用いることができる。
ＷＯ００／６５３８４号明細書に、複数の芳香族環を有する芳香族化合物をレターデーション上昇剤として含む一枚のセルロースエステルフイルムからなる広帯域λ／４板が開示されている。レターデーション上昇剤を使用することにより、高い光学異方性（複屈折率）が得られ、薄いセルロースエステルフイルム一枚でも広帯域λ／４を実現できる。従って、ＷＯ００／６５３８４号明細書に記載のλ／４板も、反射型液晶表示装置に特に好ましく用いることができる。
【００１８】
［直線偏光膜］
直線偏光膜には、ヨウ素系偏光膜、二色性染料を用いる染料系偏光膜やポリエン系偏光膜がある。ヨウ素系偏光膜および染料系偏光膜は、一般にポリビニルアルコール系フイルムを用いて製造する。
直線偏光膜は、一般に、その両側に二枚の透明保護膜を配置する。透明保護膜としては、セルロースアセテートフイルムが用いられる。
λ／４板と直線偏光膜との積層体は、円偏光板として機能する。
【００１９】
【実施例】
［比較例１］
（光学異方性層Ａの形成）
ポリカーボネートフイルムを延伸して、波長５５０ｎｍにおけるレターデーション値が２７４ｎｍである光学異方性層Ａを得た。
【００２０】
（光学異方性層Ｂの形成）
ステロイド変性ポリアミック酸の希釈液を、バーコーターを用いて光学異方性層Ａの上に１μｍの厚さに塗布した。塗布層を、６０℃の温風で２分間乾燥し、その表面をラビング処理して、下記の変性ポリイミドからなる配向膜を形成した。ラビング方向と光学異方性層Ａの遅相軸との角度は、６０゜であった。
【００２１】
【化１】
2004053946.tif 000003
【００２２】
配向膜の上に、下記の組成の塗布液を塗布し、ディスコティック液晶性分子を垂直配向させた。形成された層の厚さは、６．２μｍであった。次に、紫外線を照射してディスコティック液晶性分子を重合させた。このようにして光学異方性層Ｂを形成した。
波長５５０ｎｍにおける光学異方性層Ｂのレターデーション値を測定したところ、１３７ｎｍであった。
このようにして、λ／４板を作製した。波長（λ）４８０ｎｍで測定したレターデーション値（Ｒｅ）は１１８ｎｍ（Ｒｅ／λ：０．２４６）、波長（λ）５５０ｎｍで測定したレターデーション値（Ｒｅ）は１３７．５０ｎｍ（Ｒｅ／λ：０．２５０）、そして、波長（λ）６３０ｎｍで測定したレターデーション値（Ｒｅ）は１５９ｎｍ（Ｒｅ／λ：０．２５２）であった。
【００２３】
────────────────────────────────────
光学異方性層Ｂ塗布液組成
────────────────────────────────────
下記のディスコティック液晶性分子（１）　　　　　　　　３２．６質量％
セルロースアセテートブチレート　　　　　　　　　　　　　０．７質量％
下記の変性トリメチロールプロパントリアクリレート　　　　３．２質量％
下記の増感剤　　　　　　　　　　　　　　　　　　　　　　０．４質量％
下記の光重合開始剤　　　　　　　　　　　　　　　　　　　１．１質量％
メチルエチルケトン　　　　　　　　　　　　　　　　　　６２．０質量％
────────────────────────────────────
【００２４】
【化２】
2004053946.tif 000004
【００２５】
【化３】
2004053946.tif 000005
【００２６】
【化４】
2004053946.tif 000006
【００２７】
（円偏光板の作製）
直線偏光膜と保護膜からなる偏光板を、直線偏光膜の偏光軸と光学異方性層Ａの遅相軸とが同一平面で１５゜の角度で交差し、かつ直線偏光膜の偏光軸と光学異方性層Ｂの遅相軸とが同一平面内で７５゜の角度で交差するように、λ／４板の光学異方性層Ａ側に積層して、円偏光板を得た。
【００２８】
（コレステリック液晶カラーフィルター層の形成）
ガラス基板をアルカリ超音波洗浄した後、ポリイミド配向膜材料（ＬＸ−１４００、日立化成デュポン社製）をスピンコートし、８０℃で２０分間乾燥し、さらに２５０℃で６０分間加熱した。配向膜をラビング処理した後、下記の組成のコレステリック液晶性Ｂインクをスピンコートし、１２０℃で１０分間加熱して、液晶性分子を配向させた。
【００２９】
2004053946.tif 000007
【００３０】
【化５】
2004053946.tif 000008
【００３１】
【化６】
2004053946.tif 000009
【００３２】
形成した液晶性Ｂインクの膜をフォトマスクを用いて紫外線露光後、溶媒現像およびリンス処理を行い、幅１００μｍ、ピッチ３００μｍの青色選択反射カラーフィルターを形成した。
次に、下記の組成のコレステリック液晶性Ｇインクを用いて、同様に、緑色選択反射カラーフィルターを形成した。
【００３３】
2004053946.tif 000010
【００３４】
さらに、下記の組成のコレステリック液晶性Ｒインクを用いて、同様に、赤色選択反射カラーフィルターを形成した。
【００３５】
2004053946.tif 000011
【００３６】
２５０℃で１０分間ポストベーク処理を行い、三色カラーフィルター基板を得た。
三色カラーフィルター基板に、左円偏光と右円偏光とを照射して、その反射を顕微鏡で観察した。右円偏光に対しては、各ピクセル毎に着色した反射像が観察できた。一方、左円偏光に対しては反射光は観察されず、カラーフィルターが形成されていることが確認できた。
【００３７】
（反射型液晶表示装置の作製）
三色カラーフィルター基板の上に、ＩＴＯ膜をスパッタリング法により形成し、ストライプ状にエッチング処理した。次に、ポリイミド垂直配向膜材料（ＳＥ−７５１１Ｌ、日産化学（株）製）をスピンコート法で塗布し、８０℃で２０分乾燥し、さらに１８０℃で６０分間加熱した。配向膜をラビング処理した。
別の基板の上に、上記と同様にＩＴＯのストライプ電極を形成し、ポリイミド配向膜を形成して、ラビング処理した。この基板を、ラビング方向が反平行となるように配向膜を対向させて、三色カラーフィルター基板と貼り合わせた。貼り合わせには、直径６μｍの球状スペーサーを混合した熱硬化性エポキシ樹脂を使用した。
基板の間隙に、ｎ型液晶（ＺＬＩ−４３１８、メルクジャパン社製）を注入し、周囲を封止した。
三色カラーフィルターが設けられていない基板側に、作製した円偏光板を接着剤を介して貼り合わせた。各構成要素は、図３に示す角度で配置した。
作製した反射型液晶表示装置を暗状態にして、入射光を表示画像の上下方向に倒しながら、反射率をゴニオメーター（シグマ光機社製）を用いて測定した。結果を図５に示す。
図５に示されるように、高い反射強度が測定された。
【００３８】
［実施例１］
（反射型液晶表示装置の作製）
反射型液晶表示装置の各構成要素の配置を、図４に示すように変更した以外は、比較例１と同様に反射型液晶表示装置を作製した。
作製した反射型液晶表示装置を暗状態にして、入射光を表示画像の上下方向に倒しながら、反射率をゴニオメーター（シグマ光機社製）を用いて測定した。結果を図６に示す。
図６に示されるように、反射強度は低い値であった。
【図面の簡単な説明】
【図１】コレステリック液晶カラーフィルター層とλ／４板との関係を示す断面模式図である。
【図２】コレステリック液晶カラーフィルター層を備えた反射型液晶表示装置の断面模式図である。
【図３】従来の反射型液晶表示装置における各構成要素の配置を示す模式図である。
【図４】本発明に従う反射型液晶表示装置における各構成要素の配置を示す模式図である。
【図５】比較例１で作製した反射型液晶表示装置を暗状態にして、入射光を表示画像の上下方向に倒しながら、測定した反射率である。
【図６】実施例１で作製した反射型液晶表示装置を暗状態にして、入射光を表示画像の上下方向に倒しながら、測定した反射率である。
【符号の説明】
１ｒ、１ｇ、１ｂ、１１〜１７　円偏光
２ｒ、２ｇ、２ｂ、２１〜２３　直線偏光
Ｂ　明状態
Ｃｈ　コレステリック液晶カラーフィルター層
Ｃｈｒ　赤色光透過領域
Ｃｈｇ　緑色光透過領域
Ｃｈｂ　青色光透過領域
Ｄ　暗状態（図２）または表示画像の下方向（図３、４）
ＩＬ　入射光
ＬＡ　光吸収層
ＬＣ　液晶セル
Ｐ　直線偏光膜
ＲＰ　反射型偏光板
ＳＡ１　λ／４板の遅相軸
ＳＡ２　暗状態における液晶セル内の液晶の遅相軸
ＴＡ　直線偏光膜の透過軸
Ｕ　表示画像の上方向
ＶＡ　観察方向
λ／４　λ／４板
【図１】
2004053946.tif 000012
【図２】
2004053946.tif 000013
【図３】
2004053946.tif 000014
【図４】
2004053946.tif 000015
【図５】
2004053946.tif 000016
【図６】
2004053946.tif 000017